ШИХТА ДЛЯ ПРОИЗВОДСТВА ПОРИСТОГО ЗАПОЛНИТЕЛЯ
MIXTURE FOR PRODUCING POROUS AGGREGATE

Изобретение относится к производству пористых заполнителей для бетонов.
Известна шихта для производства пористого заполнителя, содержащая, мас.%: глину 70,0-80,0; дробленый шунгит 15,0-20,0; отходы минеральной ваты 5,0-10,0 [1].
Задачей изобретения является повышение прочности пористого заполнителя.
Технический результат достигается тем, что шихта для производства пористого заполнителя, содержащая глину, дробленый шунгит, содержит шунгит, дробленый до полного прохождения через сетку с размером отверстий 5 мм, и дополнительно - жидкое калиевое стекло и кремнегель при следующем соотношении компонентов, мас.%: глина 85,0-85,5; указанный шунгит 7,0-9,0; жидкое калиевое стекло 5,0-7,0; кремнегель 0,5-1,0.
В таблице приведены составы шихты для производства пористого заполнителя.
Таблица
Компоненты
Состав, мас.%
1
2
Глина
85,5
85,0
Дробленый до полного прохождения через сетку с размером отверстий 5 мм шунгит
7,0
9,0
Жидкое калиевое стекло
7,0
5,0
Кремнегель
0,5
1,0
Прочность при сжатии, МПа
~3
~3
3
В составе шихты для производства пористого заполнителя используют: глины монтмориллонитовые, включающие Al-монтмориллонит и Fe-монтмориллонит (нонтронит); жидкое калиевое стекло с плотностью 1300-1500 кг/м и силикатным модулем 3,6-4; кремнегель, полученный любым способом.
Компоненты сырьевой смеси дозируют в требуемых количествах. Шунгит дробят до полного прохождения через сетку с размером отверстий 5 мм, смешивают с глиной, жидким калиевым стеклом и кремнегелем. Полученную шихту увлажняют до 18-23% и формируют из нее гранулы размером 20-40 мм, которые сушат до влажности не более 6% и обжигают при температуре 1100-1150°C.
Источник информации
1. SU 1209642 A1, 1986.